"着色剤と溶剤と下記一般式化1で示される化合物とを少なくとも含有するボールペン用インキ組成物。しかしながら、前述の漏れを球状粒子や微粒子で抑える方法では効果が少なかったり、経時的に粒子が沈降し、かすれが生じたり、効果がなくなったりする問題があった。また、非ニュートン粘性を付与して漏れをおさえても、インキ収容管内のインキの流動性が悪く、筆記で消費したチップ内インキの補充が間に合わず、かすれが生じ易くなるなどの問題点があった。また、前述の球状粒子や微粒子は硬い粒子のため、ボールの回転を阻害してかすれが生じたり、大きい粒子を使用するとインキ吐出が少なくなったり、高い粘度でないと効果がでなかったりという問題点もあった。本発明は、かすれることなくインキ漏れを抑えるボールペン用インキ組成物を提供することを目的とする。すなわち、本発明は、着色剤と溶剤と下記一般式化1で示される化合物とを少なくとも含有するボールペン用インキ組成物を要旨とする。本発明で使用する上記化1で示される化合物は、構造中に複数のポリオキシエチレン基を有し、ポリオキシエチレン基は、溶剤と親和しやすく、ポリオキシエチレン基同士でも親和しやすい。そのため、ボールペンチップのインキ吐出部では、溶剤が揮発し、局所的に化1の濃度が高いインキとなり、複数の化1で示される化合物が、溶剤を取り込みながら、結合し合い、二次、三次構造をとり、緊密に組みあげられた膜を形成する。化1で示される化合物のピロリドン基は、エステル基と、アミド基は、分極して、負電荷を帯び、金属に比較的弱く結合する。結合が弱いながらも、ピロリドン基のエステル基とアミド基は、互いに近くに存在しているので、非筆記時には、結合が切れることなく、膜と金属を密着させ、膜が金属上を移動しないようにし、インキが漏れ出すことと、それ以上の溶剤の蒸発を防ぎ、インキが固化せず、かすれの発生を抑えることができるものと推察される。そして、筆記する際に、ボールの回転の大きな力がかかると、結合が切れ、膜が金属から容易にはがれるので、かすれも生じにくいと推察される。着色剤は、従来ボールペン用インキ組成物に使用されている染料および/または顔料を用いることができ、染料、顔料は単独で用いても、併用しても良い。染料の具体例としては、SPILONBLACKGMHSPECIAL、SPILONREDC-GH、SPILONREDC-BH、SPILONBLUEC-RH、SPILONBLUEBPNH、SPILONYELLOWC-GNH、SPILONYELLOWC-2GH、SPILONVIOLETC-RH、S.P.T.ORANGE6、S.P.T.BLUE111、SOTYellow-1、SOTYellow-2、SOTYellow-3、SOTYellow-4、SOTYellow-6、SOTOrange-1、SOTOrange-2、SOTScarlet-1、SOTRed-1、SOTRed-2、SOTRed-3、SOTPink-1、SOTBrown-1、SOTBrown-2、SOTBlue-1、SOTBlue-2、SOTBlue-3、SOTBlue-4、SOTViolet-1、SOTGreen-1、SOTGreen-2、SOTGreen-3、SOTBrack-1、SOTBrack-2、SOTBrack-4、SOTBrack-5、SOTBrack-6、SOTBrack-8、ORIENTSPRITBLACKAB、VALIFASTBLACK3804、VALIFASTRED1320、VALIFASTRED1360、VALIFASTORANGE2210、VALIFASTBLUE1605、VALIFASTVIOLET1701、VALIFASTBLUE1601、VALIFASTBLUE1603、VALIFASTBLUE1621、VALIFASTBLUE2601、VALIFASTYELLOW1110、VALIFASTYELLOW1171、VALIFASTYELLOW3104、VALIFASTYELLOW3105、VALIFASTYELLOW1109、OilColorsYellow101、OilColorsYellow3G、OilColorsYellowGGS、OilColorsYellow105、OilColorsYellow107、OilColorsYellow136、OilColorsYellow140、OilColorsOrangePS、OilColorsOrangePR、OilColorsOrange201、OilColorsPinkOP、OilColorsPink312、OilColorsScarlet308、OilColorsRedRR、OilColorsRed5B、OilColorsRed330、OilColorsBrownGR、OilColorsBrown416、OilColorsBrownBB、OilColorsGreenBG、OilColorsGreen502、OilColorsGreen533、OilColorsBlueBOS、OilColorsBlueIIN、OilColorsBlue603、OilColorsBlue613、OilColorsViolet730、OilColorsViolet732、OilColorsBlackBY、OilColorsBlackBS、OilColorsBlackHBB、OilColorsBlack803、OilColorsBlackEB、OilColorsBlackEX、ネオスーパーブルーC-555、ローダミンBベース、ソルダンレッド3R、メチルバイオレット2Bベース、ビクトリアブルーF4R、C.I.ダイレクトブラック17、同19、同22、同32、同38、同51、同71、ダイレクトレッド1、同4、同23、同31、同37、同39、同75、同80、同81、同83、同225、同226、同227、C.I.ダイレクトブルー1、同15、同41、同71、同86、同87、同106、同108、同199、C.I.ダイレクトイエロー4、同26、同44、同50、などの直接染料や、C.I.アシッドブラック1、同2、同24、同26、同31、同52、同107、同109、同110、同119、同154、C.I.アシッドレッド8、同9、同14、同18、同26、同27、同35、同37、同50、同51、同52、同57、同82、同83、同87、同91、同92、同93、同94、同95、同98、同111、同129、同131、同138、同186、同249、同254、同265、同276、C.I.アシッドイエロー1、同7、同17、同19、同23、同25、同29、同38、同42、同49、同61、同72、同78、同110、同127、同135、同141、同142、C.I.アシッドバイオレット15、同17、同49、C.I.アシッドブルー1、同7、同9、同15、同22、同23、同25、同40、同41、同43、同62、同78、同83、同90、同93、同100、同103、同104、同112、同113、同158、C.I.アシッドグリーン3、同9、同16、同25、同27、C.I.アシッドオレンジ56、C.I.アシッドブルー74、C.I.アシッドグリーン5などの酸性用染料、ソルベントイエロー2、同6、同14、同15、同16、同19、同21、同33、同56、同61、同62、同79、同80、同82、同83:1、同151、ソルベントオレンジ1、同2、同5、同6、同14、同37、同40、同41、同44、同45、同62、ソルベントレッド1、同3、同8、同23、同24、同25、同27、同30、同49、同81、同82、同83、同84、同89、同91、同100、同109、同121、同122、同127、同132、同218、ディスパースレッド9、ソルベントバイオレット8、同13、同14、同21、同21:1、同27、ディスパースバイオレット1、ソルベントブルー2、同4、同5、同11、同12、同25、同35、同36、同38、同44、同45、同55、同67、同70、同73、ソルベントグリーン3、ソルベントブラウン3、同5、同20、同28、同37、ソルベントブラック3、同5、同7、同22、同22:1、同23、同27、同29、同34、同43、同123等が挙げられる。顔料の具体例としては、カーボンブラックや不溶性アゾ顔料、アゾレーキ系顔料、縮合アゾ系顔料、ジケトピロロピロール系顔料、フタロシアニン系顔料、キナクリドン系顔料、イソインドリノン系顔料、イソインドリン系顔料、アントラキノン系顔料、ジオキサジン系顔料、インジゴ系顔料、チオインジゴ系顔料、キノフタロン系顔料、ペリノン、ペリレン系顔料等有機顔料などの従来公知の一般的な顔料が使用可能である。これらは単独で用いてもよいし、2種以上組合せて調色して用いてもよい。カーボンブラックの一例としては、プリンテックス3、同25、同30、同35、同40、同45、同55、同60、同75、同80、同85、同90、同95、同300、スペシャルブラック4、同5、同100、同250、同550以上、デグサヒュルスジャパン株製、三菱カーボンブラック2700、同2650、同2600、同2400、同2350、同2300、同2200、同1000、同990、同980、同970、同960、同950、同900、同850、同750、同650、同52、同50、同47、同45、同45L、同44、同40、同33、同32、同30、同25、同20、同10、同5、同95、同260、同CF9、同MCF88、同MA600、同MA77、同MA7、同MA11、同MA100、同MA100R、同MA100S、同MA220、同MA230以上、三菱化学株製、トーカブラック8500/F、同8300/F、同7550SB/F、同7400、同7360SB/F、同7350/F、同7270SB、同7100/F、同7050以上、東海カーボン株製や、ダイヤモンドブラックN玉億色材株製などのアニリンブラックや、ボーンブラック三重カラーテクノ株製や、鉄化ブラックKN-320日本鉄化株製などの鉄黒が挙げられる。が挙げられる。青色顔料の一例としては、例えばC.I.PigmentBlue2、同9、同15、同15:1、同15:2、同15:3、同15:4、同15:6、同16、同17、同28、同29、同36、同60、同68、同76、同80が挙げられる。赤色の顔料の一例としてはC.I.PigmentRed2、同3、同5、同8、同14、同17、同22、同23、同31、同48:1、同48:2、同48:3、同48:4、同53:1、同53:2、同57:1、同112、同122、同144、同146、同149、同166、同170、同175、同176、同177、同179、同184、同185、同187、同188、同202、同207、同208、同209、同210、同211、同213、同214、同242、同253、同254、同255、同256、同257、同264、同266、同268、同270、同272が挙げられる。黄色の顔料の一例としてはC.I.PigmentYellow1、同3、同12、同13、同14、同16、同17、同55、同73、同74、同79、同81、同83、同93、同94、同95、同97、同109、同110、同111、同120、同128、同133、同136、同138、同139、同147、同151、同154、同155、同167、同173、同174、同175、同176、同180、同185、同191、同194、同213が挙げられる。橙色の顔料の一例としてはC.I.PigmentOrange5、同13、同16、同34、同36、同38、同43、同62、同68、同72、同74が挙げられる。緑色の顔料の一例としてはC.I.PigmentGreen7、同36、同37が挙げられる。紫色の顔料の一例としてはC.I.PigmentViolet19、同23等が使用出来る。これらの染料および顔料の使用量はボールペン用インキ全量に対し1重量以上40重量以下が好適に使用でき、1重量以上30重量以下がより好ましい。使用量が1重量より少ないと筆跡が薄すぎて判読がし難くなる。40重量より多いと配合時の溶解不足や、経時的な沈降による目詰まりによる筆記不能やボールペン用インキ中の固形分の増加により書き味が重くなる不具合を生じやすくなる。本発明で使用する溶剤としては水、有機溶剤が使用できる。有機溶剤としては従来ボールペン用インキに使用されるものなら特に限定なく使用でき、特に、安全性や臭気の問題から、アルコール、グリコール、グリコールエーテルが好ましい。有機溶剤の一例としては、エチレングリコールモノフェニルエーテル、エチレングリコールモノベンジルエーテル、エチレングリコールモノメチルエーテル、エチレングリコールジメチルエーテル、エチレングリコールモノエチルエーテル、エチレングリコールモノブチルエーテル、エチレングリコールモノイソブチルエーテル、エチレングリコールジブチルエーテル、エチレングリコールモノイソプロピルエーテル、エチレングリコールモノヘキシルエーテル、エチレングリコールモノ2-エチルヘキシルエーテル、エチレングリコールモノアリルエーテル、ジエチレングリコールモノフェニルエーテル、ジエチレングリコールモノベンジルエーテル、ジエチレングリコールモノメチルエーテル、ジエチレングリコールジメチルエーテル、ジエチレングリコールモノエチルエーテル、ジエチレングリコールジエチルエーテル、ジエチレングリコールモノブチルエーテル、ジエチレングリコールモノイソブチルエーテル、ジエチレングリコールジブチルエーテル、ジエチレングリコールモノヘキシルエーテル、ジエチレングリコールモノ2-エチルヘキシルエーテル、トリエチレングリコールモノメチルエーテル、トリエチレングリコールジメチルエーテル、トリエチレングリコールモノブチルエーテル、ポリエチレングリコールモノメチルエーテル、プロピレングリコールモノメチルエーテル、プロピレングリコールモノメチルエーテルアセテート、プロピレングリコールモノエチルエーテル、プロピレングリコールモノプロピルエーテル、プロピレングリコールモノブチルエーテル、プロピレングリコールターシャリブチルエーテル、プロピレングリコールモノフェニルエーテル、ジプロピレングリコールモノメチルエーテル、ジプロピレングリコールジメチルエーテル、ジプロピレングリコールモノエチルエーテル、ジプロピレングリコールモノプロピルエーテル、ジプロピレングリコールモノブチルエーテル、トリプロピレングリコールモノメチルエーテル、トリプロピレングリコールモノエチルエーテル、トリプロピレングリコールモノブチルエーテル、3-メチル-3-メトキシ-1-ブチルアセテート等のグリコールエーテル類、エチレングリコール、ジエチレングリコール、トリエチレングリコール、プロピレングリコール、ジプロピレングリコール、ヘキシレングリコール、オクチレングリコール、グリセリン、ポリエチレングリコール、3-メチル-1,3ブタンジオール、1,3-プロパンジオール、1,3-ブタンジオール、1,5-ペンタンジオール等のグリコール類、ベンジルアルコール、β-フェニルエチルアルコール、α-メチルベンジルアルコール、エタノール、1-プロパノール、2-プロパノール、1-ブタノール、2-ブタノール、3-メトキシ-1-ブタノール、3-メチル-3-メトキシ-1-ブタノール、3-メチル-3-メトキシペンタノール、ラウリルアルコール、トリデシルアルコール、イソデシルアルコール、イソトリデシルアルコール等のアルコール類、メチルイソプロピルエーテル、エチルエーテル、エチルプロピルエーテル、エチルブチルエーテル、イソプロピルエーテル、ブチルエーテル、ヘキシルエーテル、2-エチルヘキシルエーテル等のエーテル類、酢酸-2-エチルヘキシル、イソ酪酸イソブチル、乳酸エチル、乳酸ブチル等のエステル類を挙げることができる。これらの水、有機溶剤は単独あるいは組み合わせて使用でき、その使用量はインキ全量に対し10重量以上90重量以下が好ましい。上記一般式化1で示される化合物は、ピロリドンエステル基とポリオキシエチレン基とグリセリル基を有する化合物であり、市販されているものとしては、PYROTERピロテルCPI-30、CPI-40、CPI-60、CPI-25以上、日本エマルジョン株製が挙げられる。上記一般式化1で示される化合物の使用量は、全インキ組成物に対し0.1重量~20重量が好ましい。上記成分の他に必要に応じて、潤滑剤や樹脂、防錆剤、防腐剤、消泡剤、受け座磨耗防止剤、pH調節剤等の添加剤を併用することも可能である。潤滑剤は、ボールの回転を円滑にし、筆記感を向上させるために添加するものであり、一例としては、切削油類、高級脂肪酸類、リン酸エステル類、リン酸エステル類の中和物、ポリオキシエチレンヒマシ油、ポリオキシエチレン硬化ヒマシ油とこれらの誘導体、アシルアミノ酸類、チアゾール類、ポリエチレングリコール類、ポリオール変性シリコーン、が挙げることが出来る。リン酸エステル類の例を挙げると、フォスファノールBH-650、SM-172、ED-200、GF-339、RA-600、GF199、ML-200、ML-220、ML-240、RD-510Y、GF-185、RS-410、RS-610、RS-710、RL-210、RL-310、RB-410、RP-710、AK-25、GF702、RS-610NA、SC-6103、RD-720、LP-700、LS-500、LB400以上、東邦化学工業株製や、プライサーフA208B、A219B、A208S、A212S、A215C以上、第一工業製薬株製、NIKKOLDLP-10、DOP-8N、DDP-2、DDP-4、DDP-6、DDP-8、DDP-10以上、日光ケミカルズ株製、TLP-4、TCP-5、NIKKOLTOP-0V、TDP-2、TDP-6、TDP-8、TDP-10以上、日光ケミカルズ株製などがある。リン酸エステルの中和物を形成する中和剤としては、アミン化合物、アミド化合物、アミノ酸化合物やこれらの誘導体、両性界面活性剤などが用いられる。具体的には、アミート102、アミート105、アミート302、アミート308、アミート320などのポリオキシエチレンアルキルアミン類や、ファーミンCS、ファーミン08D、ファーミン20D、ファーミン80、ファーミン86T、ファーミンO、ファーミンT、ファーミンなどの脂肪アミン類以上、花王株製や、ナイミーンL-201、ナイミーンL-202、ナイミーンL207、ナイミーンF-215、ナイミーンS-202、ナイミーンS-204、ナイミーンS-210、ナイミーンS-215、ナイミーンS-220、ナイミーンT2-206、ナイミーンT2-210、ナイミーンT2-230、ナイミーンT2-260、ナイミーンDT-203、ナイミーンDT-208などのアルキルポリエーテルアミン類以上、日本油脂株製や、NIKKOLTAMNOS-5、TAMNOS-10、TAMNOS-15、TAMNO-5、TAMNO-15などのポリオキシエチレンアルキルアミン類や、TAMDS-4、TAMDS-15、TAMDO-5などのポリオキシエチレン脂肪酸アミド類や、NIKKOLAM-301、AM3130Nなどの両性界面活性剤以上、日光ケミカルズ株製や、ジエタノールアミン、トリエタノールアミン、ジイソプロパノールアミン、トリエチルアミン、ジメチルアミノエタノール、ジエチルアミノエタノール、メチルジエタノールアミン、ブチルジエタノールアミン、ジブチルエタノールアミン、ジエチルイソプロパノールアミン、ブチルイソプロピルアミン、ブチルベンジルアミン、ブトキシプロピルアミン以上、関東化学株製などが挙げられる。ポリオキシエチレンヒマシ油、ポリオキシエチレン硬化ヒマシ油とこれらの誘導体の一例を挙げると、NIKKOLHCO-5、HCO-10、HCO-20、HCO-30、HCO-40、HCO-50、HCO-60、HCO-80、HCO-100以上、日光ケミカルズ株製、EMALEXHC-5、HC-7、HC-10、HC-20、HC-30、HC-40、HC-50、HC-60、HC-80、HC-100以上、日本エマルジョン株製、ブラウノンBR-404、BR-407、BR-410、BR-4135、BR-417、BR-420、BR-425、BR-430、BR-450、RCW-20、RCW-40、RCW-60、RCW-80、RCW-100以上、日進化成株製、UNIOXHC-10、HC-20、HC-40、HC-60、HC-100、HC-20ML、HC-40ML、HC-20MIS、HC-40MIS、HC-60MIS、HC-50MSU、NONIONC-2300日油株製などがある。ポリオール変性シリコーンオイルの一例を挙げると、東レダウコーニング株製のFZ-2110、FZ-2122、FZ-7006、FZ-2166、FZ-2164、FZ-2154、FZ-2191、FZ-7001、FZ-2120、FZ-2130、SF-8410、FZ-2101、SH8400、SH-8700、FZ-720、FZ-7002、FZ-2123、FZ-2104、FZ-77、FZ-2105、SH3748、FZ-2118、FZ-7604、FZ-2161、SH3771、FZ-2162や信越化学工業株製のKF-351A、KF-352A、KF-353、KF-354L、KF-355A、KF-615A、KF-945、KF-640、KF-642、KF-643、KF-6020、X-22-6191、X-22-4615、KF-6011、KF-6012、KF-6015、KF-6017やGE東芝シリコーン株製のSILWETL-77、TSF4440、TSF4441、TSF4445、TSF4446、TSF4450、TSF4452、TSF4460などがある。これらはインキ全量に対し0.2~4.5重量使用する。0.2重量以下ではボール表面を濡らす効果が弱くなり、4.5重量以上添加するとインキの表面張力が小さくなり、ペン先を下向きにして放置したときにインキが漏れ出す畏れがある。樹脂は、顔料などの固形物の分散、定着性向上、糸曳き性付与、筆跡の裏写り防止の他、粘度調整、染料の溶解促進の為に添加するものであり、一例としては、エステルガム、キシレン樹脂、アルキッド樹脂、ポリビニルピロリドン、アクリル酸エステル系樹脂、メラミン系樹脂、セルロース系樹脂、シクロヘキサノン、アセトフェノン、尿素などのケトンとホルムアルデヒドとの縮合樹脂、シクロヘキサノンの縮合樹脂及びそれらを水素添加した樹脂、マレイン酸樹脂、スチレンとマレイン酸エステルとの共重合体、スチレンとアクリル酸又はそのエステルとの共重合体、重合脂肪酸とポリアミン類との縮合体であるポリアミド、エポキシ樹脂、ポリビニルアルキルエーテル、クマロン-インデン樹脂、ポリテルペン、ロジン系樹脂やその水素添加物、ロジン変性されたマレイン酸樹脂、ロジン変性されたフェノール樹脂、ビニルピロリドン-酢酸ビニル共重合物、ポリメタクリル酸エステル、ポリオキシエチレン、ポリビニルブチラール樹脂、ポリビニルアルコール樹脂、ポリビニルアセタール樹脂が挙げられる。これらの樹脂の使用量はインキ全量に対して0.05~30重量が好ましい。受け座磨耗防止剤の一例としては、アルミナ、炭化珪素、酸化クロム、炭化ホウ素、ジルコン、セン晶石、ヒスイ石、フッ化カルシウム、タングステンカーバイド、シリカ、ダイヤ、ザクロ石、窒化アルミニウム、窒化珪素が挙げられる。本発明のインキは筆記先端部を上向き正立状態で放置した場合のインキの逆流を防止するために剪断減粘性を付与しても良い。剪断減粘性剤としては、ヒドロキシプロピルセルロース、ヒドロキシエチルセルロース、エチルヒドロキシエチルセルロース、エチルセルロースなどのセルロース誘導体、アラビアガム、トラガカントガム、グァーガム、ローカストビーンガム、アルギン酸、カラギーナン、ゼラチン、カゼイン、キサンテンガム、デキストラン、ウェランガム、ラムザンガム、アルカガム、デンプングリコール酸ナトリウム、アルギン酸ナトリウム、アルギン酸プロピレングリコールエステル、ヒドロキシプロピル化グァーガム、メチルセルロース、エチルセルロース、ポリビニルアルコール、ポリビニルピロリドン、ポリビニルメチルエーテル、ポリアクリル酸、カルボキシビニルポリマー、ポリエチレンオキサイド、酢酸ビニルとポリビニルピロリドンの共重合体、アクリル樹脂塩、アクリル酸とアルキルメタクリレートの共重合体又はそれらの塩、ヒアルロン酸等の多糖類、ベンジリデンソルビトール、シリカ、ベントナイト系無機化合物、有機ベントナイトが挙げられる。pH調節剤として、水酸化ナトリウム、水酸化リチウムなどアルカリ金属の水酸化物、アンモニア、尿素、モノエタノールアミン、ジエタノールアミン、トリエタノールアミン、アミノメチルプロパンジオールなどの塩基性物質や、硫酸などの酸性物質、トリポリ燐酸ナトリウム、炭酸ナトリウムなど炭酸やリン酸のアルカリ金属塩など、防腐剤もしくは防黴剤としては、デヒドロ酢酸ナトリウム、1,2-ベンゾイソチアゾリン-3-オン、モルホリン、モルホリン誘導体、フェノール、ナトリウムオマジン、ペンタクロロフェノールナトリウム、2,3,5,6‐テトラクロロ‐4メチルスルフォニルピリジン、安息香酸ナトリウムなど安息香酸やソルビン酸やデヒドロ酢酸のアルカリ金属塩、ベンズイミダゾール系化合物などが挙げられる。本発明のボールペン用インキ組成物の調製は、従来公知のインキ組成物の製造方法を適用することができる。即ち、顔料を使用する場合は、分散混合機で顔料を他の成分と共に分散させることによってボールペン用インキ組成物を得ることができる。なお、製造時、染料などの固形物を溶解させる為に加熱することや、顔料などの粗大粒子を除去する為にフィルターや遠心分離を用いることは何ら差し支えない。以下、本発明は実施例を示して具体的に説明する。なお、以下の配合数値は重量部を示す。実施例1プリンテックス35カーボンブラック、エボニックデグサジャパン株製6.0部VALIFASTVIOLET1731油性染料、オリエント化学工業株製16.0部SPILONYELLOWC-GNH油性染料、保土ヶ谷化学工業株製1.0部PYROTERCPI-60上記化1にて示される化合物:ピロリドンカルボン酸イソステアリン酸ポリオキシエチレン硬化ヒマシ油、日本エマルジョン株製1.0部エチレングリコールモノフェニルエーテル46.6部エチレングリコールモノイソプロピルエーテル25.0部エスレックBL-1ポリビニルブチラール、積水化学工業株製1.6部PVPK-90ポリビニルピロリドン、ISPジャパン株社製0.3部フォスファノールLB400ポリオキシエチレンアルキルエーテルリン酸、東邦化学工業株製1.5部ナイミーンL201ポリエチレングリコール-1ラウリルアミン、日油株製1.0部上記成分のうち、エチレングリコールモノフェニルエーテルの全量と、エスレックBL-1の全量を室温で攪拌、混合溶解した後、プリンテックス35の全量を加えてさらに攪拌した後、ダイノーミルビーズミル、株シンマルエンタープライズ製で直径0.3mmのジルコニアビーズを用い10回通しを行い黒色のペーストを得た。次いで、このペーストに残りの材料の全量を加え、70°Cで4時間攪拌して、粘度450mPasの黒色ボールペン用インキを得た。実施例2FUJIRed8800C.I.PigmentRed254、冨士色素株製6.0部SPILONREDC-GH油性染料、保土谷化学工業株製20.0部PYROTERCPI-30上記化1にて示される化合物:ピロリドンカルボン酸イソステアリン酸ポリオキシエチレン硬化ヒマシ油、日本エマルジョン株製1.0部エチレングリコールモノフェニルエーテル45.2部ジエチレングリコールモノメチルエーテル22.0部エスレックBL-1ポリビニルブチラール、積水化学工業株製1.6部エスレックBH-3ポリビニルブチラール、積水化学工業株製0.3部フォスファノールLB400ポリオキシエチレンアルキルエーテルリン酸、東邦化学工業株製1.5部ナイミーンL201ポリエチレングリコール-1ラウリルアミン、日油株製1.0部上記成分のうち、エチレングリコールモノフェニルエーテルの全量と、エスレックBL-1の全量を室温で攪拌、混合溶解した後、FUJIRed8800の全量を加えてさらに攪拌した後、ダイノーミルビーズミル、株シンマルエンタープライズ製で直径0.3mmのジルコニアビーズを用い10回通しを行い赤色のペーストを得た。次いで、このペーストに残りの材料の全量を加え、70°Cで4時間攪拌して、粘度1800mPasの赤色ボールペン用インキを得た。実施例3ウォーターブラック100LC.I.ダイレクトブラック19、オリエント化学工業株製25.0部サルコシネートLHN-アシルアミノ酸、日光ケミカルズ株製1.0部イオン交換水38.2部エチレングリコール23.0部プロピレングリコール10.0部PYROTERCPI-25上記化1にて示される化合物:ピロリドンカルボン酸イソステアリン酸ポリオキシエチレングリセリル、日本エマルジョン株製2.0部キサンタンガム0.3部1,2-ベンゾイソチアゾリン-3-オン0.2部25水酸化ナトリウム水溶液0.3部上記成分のうち、イオン交換水とエチレングリコールとプロピレングリコールを混合した中に染料を入れて、プロペラ攪拌機で2時間攪拌した。その中にキサンタンガムを入れ、プロペラ攪拌機で1時間攪拌した後、残りの成分を添加してプロペラ攪拌機で1時間攪拌した。1ミクロン糸巻きフィルターでろ過して粘度720mPasの黒色のボールペン用インキを得た。実施例4ウォーターブラック100LC.I.ダイレクトブラック19、オリエント化学工業株製25.0部サルコシネートLHN-アシルアミノ酸、日光ケミカルズ株製1.0部イオン交換水37.8部エチレングリコール23.0部プロピレングリコール10.0部PYROTERCPI-25上記化1にて示される化合物:ピロリドンカルボン酸イソステアリン酸ポリオキシエチレングリコールグリセレス、日本エマルジョン株製2.0部キサンタンガム0.7部1,2-ベンゾイソチアゾリン-3-オン0.2部25水酸化ナトリウム水溶液0.3部上記成分のうち、イオン交換水とエチレングリコールとプロピレングリコールを混合した中に染料を入れて、プロペラ攪拌機で2時間攪拌した。その中にキサンタンガムを入れ、プロペラ攪拌機で1時間攪拌した後、残りの成分を添加してプロペラ攪拌機で1時間攪拌した。1ミクロン糸巻きフィルターでろ過して粘度1600mPasの黒色のボールペン用インキを得た。比較例1実施例1において、PYROTERCPI-60を1.0部に替えて、EMALEXRWIS150イソステアリン酸ポリオキシエチレン硬化ヒマシ油、日本エマルジョン株製1.0部を加えた以外は同様にして粘度450mPasの黒色のボールペン用インキを得た。比較例2実施例3において、PYROTERCPI-25を2.0部に替えて、Laurydoneピロリドンカルボン酸ラウリル、日光ケミカルズ株製2.0部を加えた以外は同様にして粘度1600mPasの黒色のボールペン用インキを得た。比較例3実施例1において、PYROTERCPI-60を1.0部に替えて、EMALEXRWIS150イソステアリン酸ポリオキシエチレン硬化ヒマシ油、日本エマルジョン株製0.5部と、Laurydoneピロリドンカルボン酸ラウリル、日光ケミカルズ株製0.5部を加えた以外は同様にして粘度450mPasの黒色のボールペン用インキを得た。比較例4実施例3において、PYROTERCPI-25を2.0部に替えて、MX150アクリル樹脂粒子、綜研化学株製2.0部を加えた以外は同様にして粘度1600mPasの黒色のボールペン用インキを得た。比較例5実施例1において、PYROTERCPI-60を1.0部に替えて、トスパール120球状シリコーン樹脂微粒子、東芝シリコーン株製1.0部を加えた以外は同様にして粘度460mPasの黒色のボールペン用インキを得た。比較例6実施例1において、PYROTERCPI-60を1.0部に替えて、レオジックGX-205架橋型N-ビニルアセトアミド、日本純薬株製1.0部を加えた以外は同様にして粘度460mPasの黒色のボールペン用インキを得た。比較例7実施例1において、PYROTERCPI-60を1.0部に替えて、アエロジル380シリカ微粒子、日本アエロジル株製1.0部を加えた以外は同様にして粘度480mPasの黒色のボールペン用インキを得た。上記、実施例1~4、比較例1~7で得られたボールペン用インキ組成物について、耐インキ漏れ耐カスレ性の評価を行なった。結果を表1に示す。試験サンプルの作成上記実施例1~4及び比較例1~7で得た各ボールペン用インキ組成物を市販のボールペン.eドットイー、ぺんてる株製、ペン先はステンレス製チップとφ1.0mmの超硬合金のボールとからなっているノック式ボールペンと同様の筆記具に0.3g充填し、試験サンプルとした。耐インキ漏れ耐カスレ試験:上記で試験用ボールペンを作製した直後に筆記後、試験管立てにペン先が下向きになるように立て掛け、ペン先を空気に接した状態で、室温にて3日間静置した後、ペン先部分に漏れだしたインキのペン先からの長さを測定した。漏れだし長さを測定したサンプルを用いて、上質紙に、荷重150g、筆記速度7.0cm/秒、筆記角度70°で直線を10cm筆記し、その書き始めから正常筆記できた筆跡の位置までの長さを測定した。上記の測定結果を表1に示す。なお、試験サンプルの数はn=10本とする。実施例1~4のボールペン用インキ組成物は、上記一般式化1で示される化合物を含有しているので、ボールペンチップのインキ吐出部で、溶剤を取り込んだ緊密に組みあげられた膜を形成し、インキが漏れ出すことと、それ以上の溶剤の蒸発を防ぎ、インキが固化せず、かすれの発生を抑えることができた。これに対して、比較例1~7のボールペン用インキ組成物は、上記一般式化1で示される化合物を含有していないので、ボールペンチップのインキ吐出部で、溶剤を取り込んだ緊密に組みあげられた膜が形成されず、インキが漏れ出したり、溶剤が蒸発によりインキが固化してかすれが発生したりしてしまう。以上、詳細に説明したように本発明のボールペン用インキは、かすれることなくインキ漏れを抑えるボールペン用インキ組成物に関するものである。"